"難燃繊維であって、部分芳香族ポリアミドおよび非ハロゲン系難燃添加剤を含有して成る難燃繊維。前記部分芳香族ポリアミドが芳香族および脂肪族のジアミンおよび二酸の重合体もしくは共重合体を含んで成る請求項1記載の難燃繊維。前記部分芳香族ポリアミドが更に芳香族ジアミン単量体および脂肪族二酸単量体も含んで成る請求項2記載の難燃繊維。前記部分芳香族ポリアミドがMXD6である請求項1記載の難燃繊維。前記非ハロゲン系難燃添加剤がメラミンの縮合生成物メラム、メレムおよびメロンを包含、メラミンと燐酸の反応生成物燐酸メラミン、ピロ燐酸メラミンおよびポリ燐酸メラミンMPPを包含、メラミンの縮合生成物と燐酸の反応生成物ポリ燐酸メラム、ポリ燐酸メレム、ポリ燐酸メロンを包含、シアヌル酸メラミンMC、ジエチルホスフィン酸亜鉛DEPZn、ジエチルホスフィン酸アルミニウムDEPAl、ジエチルホスフィン酸カルシウム、ジエチルホスフィン酸マグネシウム、ビスフェノール-AビスジフェニルホスフィネートBPADP、レゾルシノールビス2,6-ジキシレニルホスフェートRDX、レゾルシノールビスジフェニルホスフェートRDP、オキシ窒化燐、ホウ酸亜鉛、酸化亜鉛、錫酸亜鉛、ヒドロキシ錫酸亜鉛、硫化亜鉛、燐酸亜鉛、ケイ酸亜鉛、水酸化亜鉛、炭酸亜鉛、ステアリン酸亜鉛、ステアリン酸マグネシウム、八モリブデン酸アンモニウム、モリブデン酸メラミン、八モリブデン酸メラミン、メタホウ酸バリウム、フェロセン、燐酸ホウ素、ホウ酸ホウ素、水酸化マグネシウム、ホウ酸マグネシウム、水酸化アルミニウム、三水和アルミナ、グリコルリルおよび3-アミノ-1,2,4-トリアゾール-5-チオールのメラミン塩、カリウム、亜鉛および鉄のウラゾール塩、1,2-エタンジイル-4-4’-ビス-トリアゾリジン-3,5,ジオン、シリコーン、Mg、Al、Ti、Cr、Mn、Fe、Co、Ni、Cu、Zn、Zr、Mo、Sn、Sb、Ba、WおよびBiの酸化物、多面体のオリゴマー状シルセスキオキサン、炭素ナノチューブ、ナノ粘土、シリコタングステン酸SiTA、ホスホタングステン酸、タングステン酸のメラミン塩、直鎖、分枝もしくは環式ホスフェートもしくはホスホネート、スピロビスホスホネート、スピロビスホスフェートおよびこれらの組み合わせから成る群より選択される請求項1記載の難燃繊維。前記非ハロゲン系難燃添加剤がMPP、MC、DEPZn、DEPAlおよびこれらの組み合わせから成る群より選択される請求項1記載の難燃繊維。前記非ハロゲン系難燃添加剤が重量で表して約5から約10の濃度で存在する請求項1-6の1項記載の難燃繊維。難燃ステープル紡績ヤーンであって、請求項1-7の1項記載の少なくとも1種の難燃繊維を含有して成る難燃ステープル紡績ヤーン。更に追加的繊維も含有して成る請求項8記載の難燃ステープル紡績ヤーン。前記追加的繊維がセルロース、アラミド、フェノール樹脂、ポリエステル、酸化アクリル樹脂、モダクリル樹脂、メラミン、絹、亜麻、麻、羊毛、ポリp-フェニレンベンゾビスオキサゾールPBO、ポリベンゾイミダゾールPBIおよびポリスルホンアミドPSA繊維から成る群より選択される請求項9記載の難燃ステープル紡績ヤーン。前記追加的繊維が難燃剤による処理を受けている請求項9-10の1項記載の難燃ステープル紡績ヤーン。前記追加的繊維が綿、レーヨン、ポリエステルまたはリヨセルである請求項9記載の難燃ステープル紡績ヤーン。難燃連続フィラメントヤーンであって、請求項1-7の1項記載の少なくとも1種の難燃繊維を含有して成りかつ前記難燃繊維が連続繊維である難燃連続フィラメントヤーン。更に追加的連続フィラメント繊維も含有して成る請求項13記載の難燃連続フィラメントヤーン。前記追加的連続フィラメント繊維がアラミド、フェノール樹脂、ポリエステル、酸化アクリル樹脂、モダクリル樹脂、メラミン、リヨセル、ポリp-フェニレンベンゾビスオキサゾールPBO、ポリベンゾイミダゾールPBIおよびポリスルホンアミドPSA繊維から成る群より選択される請求項14記載の難燃連続フィラメントヤーン。前記追加的連続フィラメント繊維が難燃剤による処理を受けている請求項14-15の1項記載の難燃連続フィラメントヤーン。請求項8-16の1項記載のヤーンを含有して成る布。更に追加的ヤーンも含有して成る請求項17記載の布。前記追加的ヤーンがセルロース、アラミド、フェノール樹脂、ポリエステル、酸化アクリル樹脂、モダクリル樹脂、メラミン、綿、絹、亜麻、麻、羊毛、レーヨン、リヨセル、ポリp-フェニレンベンゾビスオキサゾールPBO、ポリベンゾイミダゾールPBIおよびポリスルホンアミドPSA繊維から成る群より選択される繊維を含有して成る請求項18記載の布。難燃不織布であって、請求項1-7の1項記載の難燃繊維を含有して成る難燃不織布。前記不織布がスパンボンド、メルトブローンおよびこれらの組み合わせから成る群より選択される工程で作られたものである請求項20記載の難燃不織布。少なくとも1種の繊維を含有して成る難燃布であって、前記繊維が部分芳香族ポリアミドおよび非ハロゲン系難燃添加剤を含有して成りかつ更に布が垂直燃焼試験で自己消化性を示す能力を有する難燃布。少なくとも1種の繊維を含有して成る難燃布であって、前記繊維が部分芳香族ポリアミドおよび非ハロゲン系難燃添加剤を含有して成りかつ更に布が垂直燃焼試験で約60秒未満の残炎時間を示す能力を有する難燃布。少なくとも1種の部分芳香族ポリアミド、少なくとも1種の脂肪族ポリアミドおよび少なくとも1種の非ハロゲン系難燃添加剤を含有して成る難燃繊維。更に2番目の部分芳香族ポリアミドも含有して成る請求項24記載の難燃繊維。前記少なくとも1種の部分芳香族ポリアミドがMXD6でありそして前記2番目の部分芳香族ポリアミドがナイロン6/6Tである請求項25記載の難燃繊維。実施例1-7:様々な面の本開示難燃繊維を用いて製造した成形積層品が示す難燃性試験積層品の調製をこの上に示した技術を用いて実施した。実施例1の調製ではMXD6を用いるが難燃添加剤を用いない。実施例2の調製ではMXD6と10重量/重量の量のMPPポリ燐酸メラミン添加剤を用いる。実施例3の調製ではMXD6と10重量/重量の量のMCシアヌル酸メラミン添加剤を用いる。実施例4の調製ではMXD6と10重量/重量の量のDEPZnジエチルホスフィン酸亜鉛添加剤を用いる。実施例5の調製ではMXD6と10重量/重量の量のDEPAlジエチルホスフィン酸アルミニウムを用いる。実施例6の調製ではMXD6と20重量/重量の量のSiTAシリコタングステン酸を用いる。実施例7の調製ではMXD6と20重量/重量の量のMC添加剤を用いる。結果を以下の表1に報告する。比較実施例1-4:ナイロン6,6と難燃添加剤を用いて製造した成形積層品が示す難燃性試験積層品の調製をこの上に示した技術を用いて実施した。比較実施例1の調製ではナイロン6,6を用いるが難燃添加剤を用いない。比較実施例2の調製ではナイロン6,6と10重量/重量の量のMPP添加剤を用いる。比較実施例3の調製ではナイロン6,6と10重量/重量の量のMC添加剤を用いる。比較実施例4の調製ではナイロン6,6と10重量/重量の量のDEPZn添加剤を用いる。比較実施例5の調製ではナイロン6,6を用いるが難燃添加剤を用いない。結果を以下の表1に報告する。この上の表1に示すように、この開示する難燃積層品は自己消火を示しかつナイロン6,6対照物に比べて短い残炎時間を示した。その上、この開示する難燃積層品はまた結果として火炎滴りも起こさなかったが、これは如何なる難燃布にとっても好ましい特性である。MXD6およびナイロン6,6が基になった重合体は両方とも溶融加工可能であることから、この上に示したMXD6重合体を用いた時の結果は驚くべきでありかつ予想外である。実施例8-18:開示する難燃繊維と難燃レーヨンから作成した布が示す難燃性以下の実施例では、難燃熱可塑性ヤーンをステープル紡績FRレーヨンヤーンLenzingFRと組み合わせて編むことで管状布を生じさせた。その混合布の各ヤーンの含有量をそれぞれ約50パーセントにした。その布に燃焼試験を受けさせる前に繊維仕上げ剤および編み用油を除去しておいた。実施例8は、MPP添加剤含有量が2重量/重量の難燃MXD6繊維と難燃レーヨン繊維の布混合物である。実施例9は、MPP添加剤含有量が5重量/重量の難燃MXD6繊維と難燃レーヨン繊維の布混合物である。実施例10は、MPP添加剤含有量が10重量/重量の難燃MXD6繊維と難燃レーヨン繊維の布混合物である。実施例11は、DEPAl添加剤含有量が2重量/重量の難燃MXD6繊維と難燃レーヨン繊維の布混合物である。実施例12は、DEPAl添加剤含有量が5重量/重量の難燃MXD6繊維と難燃レーヨン繊維の布混合物である。実施例13は、DEPAl添加剤含有量が10重量/重量の難燃MXD6繊維と難燃レーヨン繊維の布混合物である。実施例14は、DEPZn添加剤含有量が5重量/重量の難燃MXD6繊維と難燃レーヨン繊維の布混合物である。実施例15は、DEPZn添加剤含有量が10重量/重量の難燃MXD6繊維と難燃レーヨン繊維の布混合物である。結果を以下の表2に報告する。比較実施例6-8:ナイロン6,6難燃繊維と難燃レーヨンから作成した布が示す難燃性比較実施例6は、MPP添加剤含有量が5重量/重量の難燃ナイロン6,6繊維と難燃レーヨン繊維の布混合物である。比較実施例7は、MPP添加剤含有量が10重量/重量の難燃ナイロン6,6繊維と難燃レーヨン繊維の布混合物である。比較実施例8は、DEPAl添加剤含有量が10重量/重量の難燃ナイロン6,6と難燃レーヨン繊維の布混合物である。結果を以下の表2に報告する。ここに、MXD6と難燃レーヨン繊維の混合物が示した結果の方がナイロン6,6と難燃レーヨン繊維の比較混合物が示したそれよりも優れていた。この上で考察したように、そのような結果は驚くべきでありかつ予想外である。本発明を本発明の特定の面に関連させて記述してきたが、この上で行った説明を考慮すると多くの代替、修飾形および変形が当業者に思い浮かぶことは明らかである。従って、本発明に本請求項の精神および範囲内に入るそのような代替、修飾形および変形の全部を包含させることを意図する。"